ВЫСОКОПРОЧНЫЙ СТАЛЬНОЙ ЛИСТ - СТАЛЬНОЙ ЛИСТ И ВЫСОКОПРОЧНЫЙ ГАЛЬВАНИЗИРОВАННЫЙ СТАЛЬНОЙ ЛИСТ, ОБЛАДАЮЩИЕ ПРЕВОСХОДНОЙ СТАБИЛЬНОСТЬЮ ФОРМЫ, И СПОСОБ ИХ ПРОИЗВОДСТВА

1. Высокопрочный стальной лист, обладающий превосходной стабильностью формы, содержащий:
в % мас.,
C: от 0,075% до 0,300%,
Si: от 0,30% до 2,5%,
Mn: от 1,3% до 3,50%,
P: от 0,001% до 0,030%,
S: от 0,0001% до 0,0100%,
Al: от 0,080% до 1,500%,
N: от 0,0001% до 0,0100,
O: от 0,0001% до 0,0100; и
остаток, состоящий из железа и неизбежных примесей, в котором:
структура стального листа содержит от 5% до 20% в объемной доле фазы остаточного аустенита в диапазоне от 1/8 толщины до 3/8 толщины стального листа; причем
количество углерода в твердом растворе, содержащегося в фазе остаточного аустенита, составляет от 0,80% до 1,00% в % мас.;
Siγ
Si*
значение W, определяемое как количество кремния в твердом растворе, содержащегося в фазе остаточного аустенита, в 1,10 раза или больше превосходит значение W, определяемое как среднее количество кремния в диапазоне от 1/8 толщины до 3/8 толщины стального листа;
Mnγ
Mn*
значение W, определяемое как количество марганца в твердом растворе, содержащегося в фазе остаточного аустенита, в 1,10 раза или больше превосходит значение W, определяемое как среднее количество марганца в диапазоне от 1/8 толщины до 3/8 толщины стального листа; причем
Si
Si*
Al
Al*
когда частотное распределение измеряется путем задания множества областей измерения, каждая из которых имеет диаметр 1 мкм или меньше, в диапазоне от 1/8 толщины до 3/8 толщины стального листа, для суммы отношения между значением W, определяемым как измеренное значение количества кремния в каждой из множества областей измерения, и значением W, являющимся средним количеством кремния, и отношения между значением W, определяемым как измеренное значение количества алюминия в каждой из множества областей измерения, и значением W, являющимся средним количеством алюминия, значение моды частотного распределение составляет от 1,95 до 2,05, а значение коэффициента эксцесса распределения составляет 2,00 или больше.
2. Высокопрочный стальной лист, обладающий превосходной стабильностью формы, по п. 1, в котором:
структура стального листа дополнительно содержит от 10% до 75% в объемной доле ферритной фазы, и одну или обе из фазы бейнитного феррита и фазы бейнита в суммарном количестве от 10% до 50%; и
фаза мартенсита отпуска ограничивается менее чем 10% в объемной доле, и фаза свежего мартенсита ограничивается 15% или меньше в объемной доле.
3. Высокопрочный стальной лист, обладающий превосходной стабильностью формы по п. 1, дополнительно включающий в себя
в % мас.,
один или два или больше из
Ti: от 0,005% до 0,150%,
Nb: от 0,005% до 0,150%,
V: от 0,005% до 0,150% и
B: от 0,0001% до 0,0100%.
4. Высокопрочный стальной лист, обладающий превосходной стабильностью формы, по п. 1, дополнительно включающий в себя
в % мас.,
один или два или больше из
Мо: от 0,01% до 1,00%,
W: от 0,01% до 1,00%,
Cr: от 0,01% до 2,00%,
Ni: от 0,01% до 2,00% и
Cu: от 0,01% до 2,00%.
5. Высокопрочный стальной лист, обладающий превосходной стабильностью формы, по п. 1, дополнительно включающий в себя
в сумме от 0,0001 % мас. до 0,5000% мас. одного или двух или больше из Ca, Ce, Mg, Zr, Hf и REM.
6. Высокопрочный гальванизированный стальной лист, обладающий превосходной стабильностью формы, включающий в себя
высокопрочный стальной лист по п. 1 и сформированный на его поверхности слой гальванического покрытия.
7. Высокопрочный гальванизированный стальной лист, обладающий превосходной стабильностью формы, по п. 6, в котором
на поверхности слоя гальванического покрытия сформирована покрывающая пленка, состоящая из сложного оксида, содержащего оксид фосфора и/или фосфор.
8. Способ производства высокопрочного стального листа, обладающего превосходной стабильностью формы, включающий в себя:
стадию горячей прокатки, на которой сляб, содержащий,
в % мас.,
C: от 0,075% до 0,300%,
Si: от 0,30% до 2,5%,
Mn: от 1,3% до 3,50%,
P: от 0,001% до 0,030%,
S: от 0,0001% до 0,0100%,
Al: от 0,080% до 1,500%,
N: от 0,0001% до 0,0100,
O: от 0,0001% до 0,0100, и
остаток, состоящий из железа и неизбежных примесей,
3
нагревается до температуры 1100°C или больше, выполняется горячая прокатка сляба в области температур, у которой более высокая температура из 850°C и температуры точки преобразования Ar устанавливается в качестве нижнего предела, выполняется первое охлаждение в диапазоне от завершения горячей прокатки до начала сматывания листа в рулон со средней скоростью 10°C/с или более, выполняется сматывание листа в рулон в диапазоне температур сматывания листа в рулон от 600°C до 750°C, и выполняется второе охлаждение намотанного стального листа в диапазоне от температуры сматывания листа в рулон до (температура сматывания листа в рулон - 100)°C со средней скоростью 15°C/час или менее; и
1
стадию непрерывного отжига, которая включает в себя непрерывный отжиг стального листа при максимальной температуре нагрева от (температуры точки преобразования Ac + 40)°C до 1000°C после второго охлаждения, затем выполнение третьего охлаждения при средней скорости охлаждения от 1,0°C/с до 10,0°C/с в диапазоне от максимальной температуры нагрева до 700°C, затем выполнение четвертого охлаждения при средней скорости охлаждения от 5,0°C/с до 200,0°C/с в диапазоне температур от 700°C до 500°C, и затем, после того, как он подвергнут четвертому охлаждению, выполнение процесса выдержки стального листа в течение от 30 с до 1000 с в диапазоне температур от 350°C до 450°C.
9. Способ по п. 8, дополнительно включающий в себя
стадию холодной прокатки, которая включает в себя выполнение травления, а затем выполнение холодной прокатки со степенью обжатия от 30% до 75%, между стадией горячей прокатки и стадией непрерывного отжига.
10. Способ по п. 8, дополнительно включающий в себя
стадию дрессировки, заключающуюся в выполнении прокатки стального листа со степенью обжатия меньше чем 10%, после стадии непрерывного отжига.
11. Способ производства высокопрочного гальванизированного стального листа, обладающего превосходной стабильностью формы, включающий в себя
формирование слоя гальванического покрытия на поверхности стального листа путем выполнения электролитической гальванизации в расплаве после выполнения процесса выдержки при производстве высокопрочного стального листа в способе производства по п. 8.
12. Способ производства высокопрочного гальванизированного стального листа, обладающего превосходной стабильностью формы, включающий в себя
формирование слоя гальванического покрытия на поверхности стального листа путем погружения стального листа в ванну для гальванизации между четвертым охлаждением и процессом выдержки или после процесса выдержки при производстве высокопрочного стального листа в способе производства по п. 8.
13. Способ по п. 12, в котором
стальной лист после погружения в ванну для гальванизации повторно нагревают до температуры от 460°C до 600°C и выдерживают в течение двух секунд или больше для легирования слоя гальванического покрытия.
14. Способ по п. 11, в котором
после формирования слоя гальванического покрытия на его поверхность наносится покрывающая пленка, состоящая из сложного оксида, содержащего любое или оба из оксида фосфора и фосфора.
15. Способ по п. 13, в котором
после легирования слоя гальванического покрытия на его поверхность наносится покрывающая пленка, состоящая из сложного оксида, содержащего любое или оба из оксида фосфора и фосфора.